МАССА ДЛЯ ИЗГОТОВЛЕНИЯ ПОРИСТОГО ЗАПОЛНИТЕЛЯ
MIXTURE FOR MAKING POROUS AGGREGATE

Изобретение касается производства пористого заполнителя для легких бетонов.
Известна масса для изготовления пористого заполнителя (аглопорита), содержащая, мас.%: глинистые породы 39,0-60,0; жидкие алюмонатриевые отходы 1,0-2,0; топливные отходы - остальное [1].
Задачей изобретения является повышение прочности пористого заполнителя.
Технический результат достигается тем, что масса для изготовления пористого заполнителя, включающая глинистые породы и топливные отходы, в качестве топливных отходов содержит золу ТЭС и дополнительно - измельченную льняную костру и сульфитно-дрожжевую бражку при следующем соотношении компонентов, мас.%: глинистые породы 69,0-72,0; зола ТЭС 16,0-22,0; измельченная льняная костра 6,0-10,0; сульфитно-дрожжевая бражка 2,0-3,0.
В таблице приведены составы массы для изготовления пористого заполнителя.
Таблица
Компоненты
Состав, мас.%
1
2
3
Глинистые породы
72,0
70,5
69,0
Зола ТЭС
16,0
19,0
22,0
Измельченная льняная костра
10.0
8,0
6,0
Сульфитно-дрожжевая бражка
2,0
2,5
3,0
Прочность на сжатие, МПа
~5
~5
~6
В составе массы для изготовления пористого заполнителя могут быть использованы лессы, бентониты, суглинки. Золу ТЭС и измельченную льняную костру просеивают через сетку №5.
Компоненты сырьевой смеси дозируют в требуемых количествах и смешивают. Смесь обжигают (спекают) при температуре 980-1050ºС. Полученную массу охлаждают, дробят и фракционируют.
Источники информации
1. SU 1456386, С04В 14/12, 1989.